(57)【要約】  ヘテロ原子を多く含む生体高分子の一段炭化によって、電気化学キャパシタ用電極の作製に適した炭素材料が得られる。炭化中の活性剤添加も、そのあとの気相活性化も不要である。海藻から抽出することによって利用可能な複数の生体高分子が前駆体として適している。選択的に、そのような生体高分子を含有する海藻が直接炭化される。
2009525247.tif 000002
【特許請求の範囲】
【請求項１】
生体高分子炭化物内でのヘテロ原子の含有率が少なくとも６原子％であることを特徴とする、導電性を有する生体高分子炭化物。
【請求項２】
生体高分子炭化物内の酸素含有率が少なくとも６原子％であることを特徴とする、請求項１に記載の生体高分子炭化物。
【請求項３】
生体高分子炭化物内の窒素および酸素含有率の合計が少なくとも８原子％であることを特徴とする、請求項１に記載の生体高分子炭化物。
【請求項４】
生体高分子炭化物の重量比容量が少なくとも１００Ｆ／ｇであることを特徴とする、請求項１に記載の生体高分子炭化物。
【請求項５】
生体高分子炭化物の体積比容量が少なくとも１００Ｆ／ｃｍ3であることを特徴とする、請求項１に記載の生体高分子炭化物。
【請求項６】
生体高分子が海藻内に含まれる生体高分子であることを特徴とする、請求項１に記載の生体高分子炭化物。
【請求項７】
海藻が、紅藻、褐海藻あるいは高寒天の海藻（寒天植物）である、請求項６に記載の生体高分子炭化物。
【請求項８】
海藻がレッソニア・ナイグレセント、メリストテカ・セネガレンシス、ハイプネア・マスシフォームを含む群の一つであることを特徴とする、請求項６に記載の生体高分子炭化物。
【請求項９】
生体高分子が、アルギン酸、アルギン酸塩、寒天、イオータカラギーナン、カッパカラギーナン、およびキチンを含む群の一つであることを特徴とする、請求項１に記載の生体高分子炭化物。
【請求項１０】
海藻炭化物内のヘテロ原子の含有率が少なくとも６原子％であることを特徴とする、導電性を有する海藻炭化物。
【請求項１１】
海藻炭化物内の酸素の含有率が少なくとも６原子％であることを特徴とする、請求項１０に記載の海藻炭化物。
【請求項１２】
海藻炭化物内の窒素と酸素の含有率の合計が少なくとも８原子％であることを特徴とする、請求項１０に記載の海藻炭化物。
【請求項１３】
海藻炭化物の重量比容量が少なくとも１２０Ｆ／ｇであることを特徴とする、請求項１０に記載の海藻炭化物。
【請求項１４】
海藻炭化物の体積比容量が少なくとも１００Ｆ／ｃｍ3であることを特徴とする、請求項１０に記載の海藻炭化物。
【請求項１５】
海藻が、紅藻、褐海藻あるいは高寒天の海藻（寒天植物）である、請求項１０に記載の海藻炭化物。
【請求項１６】
海藻がレッソニア・ナイグレセント、メリストテカ・セネガレンシス、およびハイプネア・マスシフォームを含む群の一つであることを特徴とする、請求項１０に記載の海藻炭化物。
【請求項１７】
２つの電極と、それらの電極の間にセパレータによって区切られた水性又は非水の電解質を含む電気化学キャパシタであって、電極の少なくとも一つが請求項１から９までのいずれか１項に記載の生体高分子炭化物、又は請求項１０から１６までのいずれか１項に記載の海藻炭化物を含有することを特徴とする電気化学キャパシタ。
【請求項１８】
両方の電極が、請求項１から９までのいずれか１項に記載の生体高分子炭化物、又は請求項１０から１６までのいずれか１項に記載の海藻炭化物を含有する、請求項１７に記載の電気化学キャパシタ。
【請求項１９】
電解質が水性の電解質であり、且つ水性電解質内でキャパシタを逆に充電するための最大電圧が１Ｖであることを特徴とする、請求項１８に記載の電気化学キャパシタ。
【請求項２０】
請求項１に記載される生体高分子炭化物の製造方法において、最高８００℃の不活性雰囲気中での一段炭化工程において、ヘテロ原子を含有する生体高分子前駆体の炭化を含む方法。
【請求項２１】
熱重量分析によって検出される生体高分子の熱誘起性質量損失の最高温度水準より低い温度で炭化を行う、請求項２０の方法。
【請求項２２】
炭化を５５０℃から８００℃の間で行われる、請求項２０の方法。
【請求項２３】
生体高分子が海藻から抽出される生体高分子である、請求項２０の方法。
【請求項２４】
海藻が、紅藻、褐海藻あるいは高寒天の海藻（寒天植物）である、請求項２２の方法。
【請求項２５】
海藻がレッソニア・ナイグレセント、メリストテカ・セネガレンシス、およびハイプネア・マスシフォームを含む群の一つである、請求項２２の方法。
【請求項２６】
生体高分子が、アルギン酸、アルギン酸塩、イオータカラギーナン、カッパカラギーナン、およびキチンを含む群の一つである、請求項２０の方法。
【請求項２７】
請求項１０に記載の海藻炭化物の製造方法において、最高８００℃の不活性雰囲気中での一段炭化プロセスにおいて、ヘテロ原子を含有する生海藻の炭化を含む方法。
【請求項２８】
熱重量分析によって検出される海藻の熱誘起性質量損失の最高温度水準より低い温度で炭化を行う、請求項２７の方法。
【請求項２９】
炭化を５５０℃から８００℃の間で行う、請求項２７の製造方法。
【請求項３０】
海藻が、紅藻、褐海藻あるいは高寒天の海藻（寒天植物）である、請求項２７の方法。
【請求項３１】
海藻がレッソニア・ナイグレセント、メリストテカ・セネガレンシス、ハイプネア・マスシフォームを含む群の一つである、請求項２７の方法。
【発明の詳細な説明】
【技術分野】
【０００１】
本発明は電気化学キャパシタにおける電極材料として適した、生体高分子炭化物および海藻炭化物に関連する。
【０００２】
電気化学キャパシタとは、電極／電解質界面の電気二重層内における荷電化学種の分離によって電気エネルギーを貯蔵する素子である。そのようなキャパシタの電極は、広い電位範囲にわたって、導電性を有し、且つ電気化学的には不活性でなければならない。さらには、多数回の充電／放電サイクルの後にも、キャパシタとしての挙動が著しく劣化してはならない。容量が前記の電極／電解質界面の面積に比例するために、広い表面積を有する電極材料が望まれている。活性炭は、表面積が広く、高い導電性を有するので、電気化学キャパシタ用材料として最も広く用いられている。炭素とともに、活性炭はヒドロキシ、カルボニル、カルボキシル、キノン、およびエーテル基等の官能基中の化学的に結合した少量の酸素と水素を含んでいる。
【０００３】
一般に、活性炭は炭質材料のガス活性化によって得られる。前記材料は、酸化ガス、あるいは酸化ガス、例えば水蒸気もしくは二酸化炭素の混合物を含む雰囲気中で８００℃から１０００℃の温度範囲で処理される。前記の活性化工程は、非常に吸熱性である。活性化の間に、前記の炭質材料の一部は分解され、多数の微細な孔もしくは亀裂を生じる。もう一つの方法は、一般に化学活性化として知られ、苛性カリ溶液、リン酸、もしくは塩化亜鉛などの脱水剤を使用し、前記脱水剤が、おがくず、ピート、セルロース、もしくは植物由来のバイオマス（ＥＰ０３２９２５１号参照） 等の炭素前駆体に添加される。温度範囲４００℃から１０００℃での炭化の後、活性剤を除去し、多孔質炭素材料が得られる。
【０００４】
活性炭の広い表面積は、直径数ナノメートルの多数の孔に付随するものであり、全てが電解質に接することができるわけではない。それゆえに、電極の表面積を広くすることによって得られる容量を増加するのには限度がある。さらには、電極材料に孔が多いと、その導電性と密度が減少する。体積比容量は電極材料の密度に直接比例するため、小型で高集積のエネルギー貯蔵素子の実現には、密度を高めることが前提条件である。
【０００５】
電気化学的二重層全域での純粋な静電引力に伴ってさらなるファラデー電極反応が生じれば、電気化学キャパシタ内に貯蔵できる電荷の量が著しく増加する。ファラデー電極反応に起因する全容量への寄与は、一般に疑似容量として参照される。典型的な疑似容量性（即ち、ファラデー）電極反応は、たとえば水素または金属吸着原子の電子吸収、あるいは電気活性種の酸化還元反応である。この効果に基づく電気化学キャパシタは一般にスーパーキャパシタ、又は疑似容量キャパシタとして参照される。
【０００６】
一般に、導電性高分子または遷移金属酸化物などの電気活性種の添加によって炭素電極の容量を増加することは可能である。しかしながら、導電性高分子の電気化学的挙動はしばしば充電と放電の繰り返しでの著しい劣化を引き起こし、二酸化ルテニウムなどの大きな疑似容量をもたらす遷移金属酸化物は高価である。
【０００７】
疑似容量を増加させた炭素ベースの電極材料を得る代替手段は、電極表面での電気活性種（表面官能基）の形成である。一例を挙げると、酸素原子または窒素などの他のヘテロ原子を含む官能基（例えばヒドロキシ、キノン、カルボニル、カルボキシルおよびエーテル）は、ファラデー酸化還元反応を受けることができ、結果として疑似容量が得られる。そのような表面改質は、炭素電極表面の酸またはプラズマ処理で引き起こすことができる。しかしながら、この手法で得られる表面改質は、充電／放電サイクルに対して不安定である。酸素を含む幾つかの表面官能基を有する炭素材料を得るためのもう一つの方法は、上記の活性化プロセスである。
【０００８】
ＥＰ０４９０３１７号は、１〜５質量％の窒素と、３〜３０質量％の酸素と、４０〜９５質量％の炭素を含み、１．５〜３．０ｎｍの平均孔径を有するが、但し、間孔が孔の体積の合計の少なくとも５０体積％を占める活性炭材料を開示している。前記の材料は、過酸化水素、ヒドラジン、または４級アンモニウム塩、有機酸、硫黄を含む化合物や同種類の物のような、水汚染物質分解用の触媒として有用である。電気化学キャパシタへの応用は開示されていない。
【０００９】
ＥＰ０４９０３１７号による活性炭材料は、蛋白質または蛋白質含有スラッジまたは蛋白質を含む屑材料に、炭化およびそれに続く活性化を含む処理を行うことで製造することができる。活性炭材料の製造に用いられる蛋白質および蛋白質含有スラッジまたは屑材料の例としては、イーストなどの酵母、クロレラおよび同種類のもの、バクテリアなどの微生物の蛋白質、藻類、ビールもしくは薬剤を作るための酵母発酵段階で得られる微生物の屑材料、アミノ酸発酵作業などで得られる発酵残渣、産業排水、排泄物、一般排水の処理に使われる生物活性化スラッジの残りとして得られるスラッジが挙げられている。さらには、魚、動物の肉および血液などの動物性蛋白質、マメ、たとえばダイズおよびダイズ脂肪、小麦や米の胚芽などの植物性蛋白質が使用可能である。そのような安価な出発原料は、経済的に非常に優位性がある。
【００１０】
炭化処理は、空気、窒素、ガス状の二酸化炭素あるいはそれらの混合ガスが導入され、１５０℃から６００℃の温度範囲で数分から数時間行われる。炭化の間、粉末化された出発材料の融着を避けるように気をつけなければならない。なぜならば、その場合、そこに設計されたとおりの所望の孔が形成された生成物を得ることが難しくなるからである。本炭化処理の後、主に水蒸気、ガス状の二酸化炭素、酸素を含む雰囲気中で、７００℃から１１００℃の温度範囲で数分から数時間の活性化処理が行われる。
【００１１】
ＥＰ０４９０３１７号では、炭素材料の特許請求された組成と孔組織は、炭化とその後の活性化工程の結果として得られることが指摘されている。それゆえに、ＥＰ０４９０３１７号に開示されている炭素材料を製造するにあたり活性化工程が不可避である。
【００１２】
活性化はエネルギーと時間を消費する工程であるため、ＥＰ０４９０３１７号で特定される範囲で酸素および窒素を含有する炭素材料を活性化なしで得ることが望まれる。
【００１３】
驚くべきことに、ヘテロ原子の豊富な一定の生体高分子は、追加の活性化なしに一段の炭化工程で、大量のヘテロ原子含有表面官能基を有する炭素材料に変換できることが判明した。それらの生体高分子炭化物の比表面積は比較的小さいものの、それらは高い重量比容量と体積比容量を示し、それゆえに水性あるいは有機電解質を用いる電気化学キャパシタの電極材料として非常に適している。
【００１４】
したがって本発明は、少なくとも６原子％のヘテロ原子（即ち、炭素と水素以外の原子）の含有率を含む、ファラデー電極反応に関連する生体高分子炭化物を提供する。
【００１５】
好ましくは、前記の生体高分子炭化物は少なくとも６原子％の酸素含有率を有するか、窒素と酸素の含有率の合計が少なくとも８原子％を有する。それらの生体高分子炭化物の重量比容量は、１００Ｆ／ｇより上に達してよい。好ましくは、体積比容量は少なくとも１００Ｆ／ｃｍ3である。
【００１６】
さらには、本発明はそれらの生体高分子炭化物を得るための製造方法を提供する。
【００１７】
本発明によれば、前記生体高分子炭化物の前駆体は、ヘテロ原子の含有率の高い生体高分子であって、炭化材料の中に残っている大量のヘテロ原子を伴って、一段の工程で、比較的低い温度（８００℃以下）で炭化させることができる生体高分子である。本発明に適した生体高分子では、炭化は通常、重量損失と関連する異なる温度水準でのいくつかの分解段階によって広い温度範囲にわたっている。低い温度水準では、熱誘起性の脱水および脱カルボキシル化のような分裂プロセスが生じ、高い温度水準では、前記高分子のさらなる熱分解が起きる。所望のヘテロ原子含有率を有する生体高分子炭化物を実現するためには、生体高分子の熱誘起性の重量損失が起きる最高温度水準より低い温度で炭化が行われることが重要である。前記の適した温度範囲は、熱重量分析で見積もることができる。通常、本発明の前駆体は、不活性雰囲気中、５５０℃から８００℃の間の温度で、数時間、たいていは３時間前後で炭化される。
【００１８】
本発明に適した生体高分子の炭化挙動と比べて、セルロースのような酸素を多く含む他の生体高分子があるが、それは炭化によって、本発明による酸素を多く含む（即ちヘテロ原子を多く含む）生体高分子炭化物を形成しない。なぜならば、それらは狭い温度範囲で分解するからである。たとえばセルロースは３００℃から３５０℃の狭い温度範囲で分解し、セルロース前駆体が４０から５０原子％の酸素含有量を有していたにもかかわらず、最終的には酸素含有量の少ない（５原子％以下）木炭になる。それらの生体高分子は本発明の前駆体には適さない。
【００１９】
本発明による生体高分子の炭化は一段の工程で行われ、前記の先行技術から知られるガスによる次の活性化を必要とせず、いかなる化学的な活性剤も必要としない。それゆえに、ＥＰ０３２９２５１号とＥＰ０４９０３１７号に開示される炭素材料とは異なり、本発明の生体高分子炭化物は活性炭材料の類に属さない。
【００２０】
海藻、特に紅藻、褐海藻あるいは寒天植物に含まれるいくつかの生体高分子が本発明の炭素材料用の前駆体に非常に適していることが判明した。そのような生体高分子の例は、アルギン酸、アルギン酸塩、寒天、カラギーナン（イオータおよびカッパ）であり、それらは市販である。
【００２１】
前記の高分子は炭化の前に海藻から抽出される。選択的に、そのような高分子を含む生の海藻は、生体高分子を先に抽出せずに、前駆体として直接使うことができる。したがって、カラギーナンを多く含むハイプネア・マスシフォーム（Ｈｙｐｎｅａ  Ｍｕｓｃｉｆｏｒｍｅ）などの紅藻、またはアルギン酸塩を多く含むレッソニア・ナイグレセント（Ｌｅｓｓｏｎｉａ  Ｎｉｇｒｅｓｃｅｎｔｓ）などの褐海藻、または寒天を多く含む海藻の炭化によって、電気化学キャパシタの電極材料として適した生体高分子炭化物が作製される。本発明の生体高分子炭化物に至る経路で、抽出工程が省略されているため、経済的な理由から非常に好ましい。
【００２２】
生体高分子の他の適した前駆体はキチンである。
【００２３】
前記の生体高分子炭化物あるいは海藻炭化物は、前記の生体高分子炭化物あるいは海藻炭化物と適した結合剤との混合物から前記混合物を電極上でキャスティングするか、前記混合物を所望の形状に加圧成形して集電極に組み合わせることによって電極に成形することができる。しかしながら、活性炭からの電極作製と、そのような電極を含む電気化学キャパシタの組み合わせは、当技術分野で知られており、同一の技術が本発明の生体高分子炭化物と海藻炭化物に用いられる。したがって電極作製に関するさらなる詳細は必要とされない。
【００２４】
本発明の生体高分子炭化物あるいは海藻炭化物の重量比容量は少なくとも１００Ｆ／ｇであり、好ましくは１８０Ｆ／ｇより高い。通常、電気化学キャパシタ内で使用される市販の活性炭では一般に２００Ｆ／ｇ未満が得られている。それにもかかわらず、重量比容量が技術水準の活性炭をいくらか下回る本発明の生体高分子炭化物あるいは海藻炭化物についてさえも、エネルギーと時間がかかる活性化工程を避けられるという、より容易な作製上の大きな利点がある。
【００２５】
活性炭を超える他の有意な利点は、本発明の生体高分子炭化物および海藻炭化物の孔の体積がより低いことであり、これは高密度につながり、それゆえに高い体積比容量が得られる。
【００２６】
有意な疑似容量は、本発明の生体高分子炭化物あるいは海藻炭化物で作られる電極の大きな全容量に寄与することが想定される。酸素または他のヘテロ原子を含む表面官能基の量が多いことは、電気化学的挙動の疑似容量（ファラデー）特性の原因であると想定されている。ＸＰＳ法で検知された前記の生体高分子炭化物と海藻炭化物のヘテロ原子含有率は少なくとも６原子％である。いくつかの好ましい生体高分子炭化物は、酸素含有率が少なくとも６原子％、または窒素と酸素含有率の合計が少なくとも８原子％である。好ましくは、酸素含有率は少なくとも８原子％である。
【００２７】
疑似容量の寄与は、電極表面面積があまり広くない、即ち多孔性があまり進展していないときでも、大きな全容量をもたらす。本発明での生体高分子炭化物と海藻炭化物のほとんどは、窒素吸着測定から得られたＢＥＴ比表面積は技術水準の活性炭のＢＥＴ比表面積の１／１０から半分の間である。孔は主に０．７ｎｍ以下の径の超ミクロ細孔である。
【００２８】
低い比表面積にもかかわらず、ほとんどの生体高分子炭化物と海藻炭化物の重量比容量は、技術水準の活性炭の大きさと同じオーダーである。
【００２９】
活性炭と比較して孔の体積が小さいので、本発明の生体高分子炭化物と海藻炭化物はより高い密度を有しており、それゆえに体積比容量が高く、より小型で高集積のエネルギー貯蔵素子を可能にする。本発明の生体高分子炭化物あるいは海藻炭化物を用いて、少なくとも１００Ｆ／ｃｍ3の体積比容量が得られた。技術水準の活性炭での体積比容量は１００Ｆ／ｃｍ3未満であり、それは活性炭の孔の体積が大きいためである。
【００３０】
本発明の生体高分子炭化物あるいは海藻炭化物を含む電極を用いたキャパシタの反転充電の電池の電圧の最大値は、水性の酸性電解質中で１．０Ｖである。それに対し、市販の活性炭電極では最高電位は０．６から０．７Ｖの間しかない。高い最高電圧の結果として、本発明の生体高分子炭化物あるいは海藻炭化物に基づく電気化学キャパシタに蓄積され得るエネルギーの量は、技術水準の活性炭よりも高い。実際に、本発明の生体高分子炭化物と海藻炭化物を用いて、８Ｗｈ／ｋｇより高い重量比エネルギー容量が達成された。
【００３１】
本発明の生体高分子炭化物と海藻炭化物のほとんどでは、数千回の充電／放電サイクルによって、容量は著しく劣化せず、したがって電気化学キャパシタにおける応用への他の重要な前提条件に適合している。
【００３２】
本発明の生体高分子炭化物と海藻炭化物は、有機（即ち非水性の）電解質を用いた電気化学キャパシタにも用いることができる。
【００３３】
電気化学キャパシタへの応用の他に、技術水準の活性炭の少なくとも４５％のＢＥＴ比表面積を示すこれらの生体高分子炭化物と海藻炭化物は、少なくとも、活性炭の典型的な他の技術応用に適している。それらの応用は、ガス吸着、ガス貯蔵、ガス（例えば空気）の分離あるいは浄化、水の浄化などに関連している。
【００３４】
本発明のさらなる特徴、詳細、利点、別形は、以下の図を参照して、下記の好ましい実施態様の記述内で説明される：
図１は、本発明によって炭化され得る生体高分子の典型的な前駆体の熱重量分析結果を示す
図２は、本発明による生体高分子炭化物から作製される２つの電極を有するキャパシタのサイクリックボルタモグラムを示す
好ましい実施態様
生体高分子前駆体
海藻から抽出された、酸素を多く含む複数の市販の生体高分子（アルギン酸塩、カラギーナン、表１参照）を炭化させた。アルギン酸は褐海藻から生成された。カラギーナンは紅藻のアルカリ抽出（および改質）から生成する多糖類の集合名である。
さらには、それらの生体高分子を多く含有する複数種の海藻を直接炭化させた。レッソニア・ナイグレセント（Ｌｅｓｓｏｎｉａ  Ｎｉｇｒｅｓｃｅｎｔｓ）はアルギン酸を多く含む海藻であり、ハイプネア・マスシフォーム（Ｈｙｐｎｅａ  Ｍｕｓｃｉｆｏｒｍｅ）とメリストテカ・セネガレンシス（Ｍｅｒｉｓｔｏｔｈｅｃａ  Ｓｅｎｅｇａｌｅｎｓｉｓ）はカラギーナンを多く含んでいる。
【００３５】
他の有望な生体高分子の前駆体はキチンである。キチンは、Ｎ−アセチル−Ｄ−グルコサミンの非分枝の高分子である。それは菌類と海藻内に見られ、節足動物と下位動物の外骨格、たとえば昆虫、カニ、エビの外殻の主成分である。それはセルロース誘導体とみなされており、それぞれのグルコース単位の２番目の炭素のヒドロキシル基がアセトアミド基（−ＮＨ（Ｃ＝Ｏ）ＣＨ3）で置き換えられている。
【００３６】
比較材料
比較のために、日本企業カンサイの市販の活性剤マックスソーブ（Ｍａｘｓｏｒｂ）が調査された。マックスソーブは、２５００ｍ2／ｇという高いＢＥＴ比表面積を有するミクロ細孔質で、一般に電気化学キャパシタ用として最も高性能な活性炭材料であるとみなされている。
【００３７】
炭化挙動
それぞれの前駆体の炭化温度を表１に示す。炭化はアルゴン或いは窒素雰囲気中で３時間行われた。炭化の後、前記の炭化材料を、最初に５ ｍｏｌ／ｌの塩酸で、次に蒸留水で洗浄した。
【００３８】
本発明の炭化工程用前駆体として適した生体高分子の典型的な炭化挙動の一例を示すために、アルギン酸ナトリウムの熱重量分析結果を図１に表す。不活性ガスフロー中の熱重量分析（ＴＧＡ）器を質量分析器と接続した。温度の関数としての異なる質量損失プロセスは、揮発性成分の発生に関連している。２００℃までの小さな質量損失は、吸着水の脱離と関連付けられる。２５０℃付近の顕著な質量損失は水蒸気および二酸化炭素の発生に付随し、それぞれ材料の脱水と脱カルボキシル化に対応している。３５０℃から５００℃、そして７００℃から９００℃の間の、次の２つの熱誘起性質量損失は、高分子のさらなる熱分解によるものである。熱誘起性質量損失の最終段階内で、一酸化炭素の著しい放出が起き、これはキノン基の分解に関連するものである可能性がある。キノン基は、疑似容量のためのファラデー酸化還元反応に必要とされるので、それらの分解は避けなければならない。それゆえに、アルギン酸ナトリウムとアルギン酸を多く含む海藻の炭化を、アルゴンガスフローを用い、チューブ炉で６００℃にて実施した。
【００３９】
カラギーナンの炭化挙動は定性的に、似たパターンではあるが、多少高温側にシフトしている。それゆえに、カラギーナンおよびカラギーナンを多く含む海藻の炭化は７５０℃で実施した。
【００４０】
比表面積と多孔性
表１に示されるＢＥＴ比表面積から結論づけられるように、本発明の生体高分子炭化物と海藻炭化物の多孔性は、技術水準の活性炭ほど進展していない。それというのも、ＢＥＴ法で測定された比表面積の値は活性炭の１０から１５％の間しかないからである。
【００４１】
生体高分子炭化物と海藻炭化物は、自然界で超ミクロ細孔質である。
【００４２】
多孔性に関しては、IUPACによって開発された定義が適用される、即ち、直径２ｎｍより小さい孔がミクロ細孔、直径２ｎｍから５０ｎｍの孔がメソ細孔、５０ｎｍ以上の孔がマクロ細孔とされる。
【００４３】
孔組織の評価は、７７Ｋでの窒素と２７３Ｋでの二酸化炭素の２つの異なるガス吸着を用いて行われた。窒素吸着等温線は、大きい範囲のミクロ細孔（直径０．７ｎｍより上）とメソ細孔（すべての範囲）と関連づけられ、二酸化炭素の等温線は超ミクロ細孔（直径０．７ｎｍ以下）と関連づけられる。概して、窒素吸着から得られた孔の体積は、全体のミクロおよびメソ細孔の多孔性に対応し、二酸化炭素吸着等温線から得られた孔の体積は超ミクロ細孔の多孔性に対応する。
【００４４】
ほとんどの場合において、二酸化炭素吸着等温線から得られた値はＢＥＴ等温線から得られた値と近いか、それより大きい。したがって、ほとんどの孔は直径０．７ｎｍぐらいかそれより下の超ミクロ細孔に属している。
【００４５】
生体高分子炭化物のいくつか（カラギーナン炭化物、カラギーナンを多く含む海藻の炭化物）では、ＢＥＴ比表面積は技術水準の活性炭の４５％より大きい範囲であった。顕著な超ミクロ細孔と合わさって、この高い比表面積は、これらの材料に他の典型的な活性炭用途に適性を与える。それらの用途は、ガス吸着、ガス貯蔵、ガス（たとえば空気）の分離と浄化、水の浄化の分野と関連する。
【００４６】
酸素と窒素の含有率
ＸＰＳ分析によって検出された、酸素と窒素の含有率の値を表１に示す。著しい量の窒素を含まないこれらの生体高分子炭化物（アルギン酸とカラギーナン）では、酸素含有量は６原子％より多い。両方の種類のヘテロ原子を含む生体高分子炭化物と海藻炭化物では、それらの含有量の合計は８原子％より多い。したがって、すべての生体高分子炭化物と海藻炭化物は、技術水準の活性炭であるマックスソーブより高いヘテロ原子含有率を示している。マックスソーブは、４．２％の酸素のみを含み、窒素は含んでいない。
【００４７】
ヘテロ原子の含有率がより高い結果、下記に示されるように、疑似容量が全容量へ著しく寄与する。しかしながら、その容量は酸素および窒素の含有量と直接的には相関しない。疑似容量の寄与と関連するヘテロ原子の数の影響の他に、比電極面積に大きな変化が生じることで、全容量への純粋に静電気的な寄与の相応する広いバリエーションをもたらす。全容量はヘテロ原子の数に関連する疑似容量の寄与と、電極表面積に影響される純粋に静電気的な寄与の両方から決定される。
【００４８】
電気化学的挙動
前記の生体高分子炭化物あるいは海藻炭化物と結合剤（ＰＶＤＦ  １０質量％）の混合物を面積１ｃｍ2の平坦なペレットに加圧成形し、電極を製造した。２つの電極が対称になったキャパシタを、電解質としての１ｍｏｌ／ｌのＨ2ＳＯ4を用いて、ガラス繊維から成るセパレータ、金から成る集電極とともに組み立て、一般に電気化学キャパシタの試験に適用されるいくつかの電気化学的技術を用いて調査した。
【００４９】
図２は、アルギン酸ナトリウム炭化物から作製した２つの電極を有するキャパシタを、１ｍｏｌ／ｌのＨ2ＳＯ4内でスキャン速度２ｍＶ／ｓおよび１００ｍＶ／ｓで測定したサイクリックボルタモグラムを示す。前記のサイクリックボルタモグラムは２電極法で記録された。０から１．０Vの間の電圧領域における、２ｍＶ／ｓでの基本的に矩形のサイクリックボルタモグラム曲線が典型的な容量性および反転性の挙動である。０．４Vより低い電圧での還元掃引中の小さい隆起の存在は、前記材料の電気化学的挙動に寄与する複数のファラデー電流の酸化還元プロセスを表している。ＸＰＳで検出された多量の酸素は、疑似容量（ファラデー電流）挙動の原因とみなされる。図２は、前記材料の容量性の挙動が１００ｍＶ／ｓの速い掃引でも再現されることも示しており、これは速い電荷移動を確信するのに十分な高い導電性を表している。導電性が高いために、導電性の添加剤なしで前記の電極を作製することができる。
【００５０】
０Ｖから最高電圧１．０Ｖの間の定電流サイクリングは、ほぼ対称性の充電／放電曲線（図２の挿入図）で容量性の挙動を実証している。線形性からのわずかなずれは、疑似容量寄与の典型である。
【００５１】
表１に与えられる、他の生体高分子炭化物あるいは海藻炭化物を含むキャパシタのサイクリックボルタモグラムと定電流サイクリング曲線は、図２に示されるアルギン酸ナトリウム炭化物を含むキャパシタのものと非常に類似している。
【００５２】
容量Cは、以下の式によってサイクリックボルタモグラムより計算された
【数１】
2009525247.tif 000003
ここで、iは矩形領域での電流であり、νはサイクリックボルタモグラムが記録されたときの掃引速度（電圧の時間に伴う変動値ｄＥ／ｄｔ）である。
【００５３】
しかしながら、疑似容量挙動がサイクリックボルタモグラムの矩形の形状から著しくずれている場合においては、ファラデー反応に関連する隆起が存在する。したがって、高精度化のため、以下の式により、容量Cが定電流サイクリングの実験から計算された
【数２】
2009525247.tif 000004
ここで、iは電極を充電する電流であり（生体高分子炭化物または海藻炭化物１gあたり）、ｄＥは充電している間の電圧変化であり、ｄｔは充電の継続時間である。定電流サイクリングの実験で、２００ｍＡ／ｇの電流iが印加され、０から１．０Ｖの間の電圧Eが繰り返された。
【００５４】
重量比容量は、アルギン酸炭化物での１０２Ｆ／ｇと、レッソニア・ナイグレセント（Ｌｅｓｓｏｎｉａ  Ｎｉｇｒｅｓｃｅｎｔｓ）の炭化物での２５５ Ｆ／ｇとの間であった。技術水準の活性炭の重量比容量は１８０Ｆ／ｇであり、これは同じ範囲内であるが、前記の活性化工程の結果として得られたものであり、本発明ではこの活性化工程は省略される。
【００５５】
表１より、生体高分子炭化物と海藻炭化物の容量は比表面積に相関していないことがわかる。最も低い重量比容量を有する生体高分子炭化物であるアルギン酸炭化物はマックスソーブの１０％の比表面積しか有していないが、マックスソーブの５０％以上の重量比容量に達する。最も高い体積比容量（マックスソーブの約４０％）を有するレッソニア・ナイグレセント（Ｌｅｓｓｏｎｉａ  Ｎｉｇｒｅｓｃｅｎｔｓ）の炭化物は、マックスソーブの約１／３程度の比表面積しか有さない。最も大きい比表面積を有する生体高分子炭化物と海藻炭化物（カラギーナン炭化物とカラギーナンを多く含む海藻の炭化物）は、比表面積が活性炭の半分しかないにもかかわらず、マックスソーブの少なくとも２／３の前記の容量に達する。
【００５６】
容量と比表面積の間の相関がないことは、容量の著しい寄与が純粋に静電気的な二重層の充電に起因しているわけではなく、含まれているヘテロ原子のファラデー酸化還元反応に起因しているというさらなる指標である。
【００５７】
前記の体積比容量は、重量比容量と電極密度との乗算で得られた。前記の密度は電極の質量と電極の幾何学的寸法によって定義された体積から計算された。孔の体積が小さいので、本発明の生体高分子炭化物あるいは海藻炭化物から成る電極の密度は、活性炭の密度より大きい。たとえば、アルギン酸ナトリウムの炭化物から成る電極の密度は０．９１ｇ／ｃｍ3であり、一方でマックスソーブから成る電極の密度は０．４７ｇ／ｃｍ3しかない。
【００５８】
技術水準の活性炭を下回る重量比容量の生体高分子炭化物と海藻炭化物でさえも、活性炭のそれよりも非常に高い体積比容量を示していることに気づくことが重要である。体積比容量は、ある一定量の電荷、ゆえにエネルギーの蓄積用に設計された容量素子の寸法に対して決定的な要因であるため、これは主要な利点である。したがって本発明の生体高分子炭化物あるいは海藻炭化物によるマックスソーブの置き換えにより、同一量のエネルギー貯蔵に対して、より小さい容量素子が可能になるか、あるいは寸法を大きくしないでより多くの量のエネルギーを素子に貯蔵することが可能になる。
【００５９】
本キャパシタの反転充電のための最大セル電圧は、試験されたすべての生体高分子炭化物と海藻炭化物で１．０Ｖに達した。それに対して、マックスソーブでは０．７Ｖの最高電圧しか印加できなかった（表１）。動作電圧の最高値は電解質の領域の安定性によって決定され、水性の電解質では理論的には１.２３Ｖである。しかしながら、電極の性質に応じて、実験的な値は多かれ少なかれ、１.２３Ｖとは異なることもある。活性炭では、それは一般的に水性媒体内において０．６から０．７Ｖの間である。
【００６０】
キャパシタに蓄積された電極材料の単位重量あたりの電気エネルギーの量Ｅ（重量比エネルギー密度）は、以下の式によって容量Ｃと電圧Ｖに比例する：
【数３】
2009525247.tif 000005
より高い最高電圧の結果として、本発明の生体高分子炭化物を含むキャパシタ内に蓄積され得るエネルギーの量は、技術水準の活性炭よりも高い（表１参照）。
【００６１】
充電／放電サイクルの繰り返し（１００００サイクルまで）で、生体高分子炭化物あるいは海藻炭化物のキャパシタは、著しい容量損失を示さなかった。たとえば、アルギン酸ナトリウム炭化物のキャパシタでは、１００００サイクルの後で、最大でも初期容量の１５％の損失であり、本キャパシタが長寿命であることを表している。
【００６２】
【表１】
2009525247.tif 000006
【図面の簡単な説明】
【００６３】
【図１】本発明によって炭化され得る生体高分子の典型的な前駆体の熱重量分析結果を示す図である。
【図２】本発明による生体高分子炭化物から作製される２つの電極を有するキャパシタのサイクリックボルタモグラムを示す図である。
【図１】
2009525247.tif 000007
【図２】
2009525247.tif 000008
【国際調査報告】
2009525247.tif 000009
2009525247.tif 000010
2009525247.tif 000011